УЛУЧШЕННЫЕ АЛЮМИНИЙ-МАГНИЙ-ЛИТИЕВЫЕ СПЛАВЫ И СПОСОБЫ ИХ ИЗГОТОВЛЕНИЯ

1. Способ, включающий:
(a) разливку алюминиевого сплава, состоящего из:
2,0-3,9 мас.% Mg;
0,1-1,8 мас.% Li;
до 1,5 мас.% Cu;
до 2,0 мас.% Zn;
до 1,0 мас.% Ag;
до 1,5 мас.% Mn;
до 0,5 мас.% Si;
до 0,35 мас.% Fe;
необязательно, по меньшей мере одного вспомогательного элемента, выбранного из группы, состоящей из Zr, Sc, Cr, Mn, Hf, V, Ti и редкоземельных элементов, в следующих количествах:
до 0,20 мас.% Zr;
до 0,30 мас.% Sc;
до 0,50 мас.% Cr;
до 1,0 мас.% Mn;
до 0,25 мас.% каждого любого из Hf, V и редкоземельных элементов;
до 0,10 мас.% Ti; и
до 0,10 мас.% любого другого элемента, при сумме этих других элементов, не превышающей 0,35 мас.%; а
остальное – алюминий;
(b) после стадии разливки (a) горячую прокатку алюминиевого сплава в полуфабрикат;
(c) после стадии горячей прокатки (b) охлаждение полуфабриката до температуры не более чем 400°F;
(d) после стадии охлаждения (с) холодную прокатку полуфабриката до окончательной толщины, причем при холодной прокатке уменьшают толщину полуфабриката на величину от 2 до 22%;
(e) поддержание алюминиевого сплава при температуре не более чем 400°F между стадией охлаждения (с) и стадией холодной прокатки (d).
2. Способ по п. 1, причем стадия охлаждения (с) содержит охлаждение полуфабриката до температуры не более чем 250°F, и при этом стадия поддержания (e) содержит поддержание алюминиевого сплава при температуре не более чем 250°F между стадией охлаждения (с) и стадией холодной прокатки (d).
3. Способ по п. 1, причем стадия охлаждения (с) содержит охлаждение полуфабриката до температуры не более чем 200°F, и при этом стадия поддержания (e) содержит поддержание алюминиевого сплава при температуре не более чем 200°F между стадией охлаждения (с) и стадией холодной прокатки (d).
4. Способ по п. 1, причем стадия охлаждения (с) содержит охлаждение полуфабриката до температуры не более чем 150°F, и при этом стадия поддержания (e) содержит поддержание алюминиевого сплава при температуре не более чем 150°F между стадией охлаждения (с) и стадией холодной прокатки (d).
5. Способ по п. 1, причем стадия охлаждения (с) содержит охлаждение полуфабриката до температуры окружающей среды, и при этом стадия поддержания (e) содержит поддержание алюминиевого сплава при температуре окружающей среды между стадией охлаждения (с) и стадией холодной прокатки (d).
6. Способ по любому из пп. 1-5, включающий: после стадии холодной прокатки (c) термообработку на твердый раствор с последующей закалкой алюминиевого сплава.
7. Способ по п. 6, включающий: после стадии термообработки на твердый раствор с последующей закалкой искусственное старение алюминиевого сплава.
8. Способ по любому из пп. 1-5, причем в способе отсутствуют какие-либо термообработки после стадии холодной прокатки (c).
9. Способ, включающий:
(a) разливку алюминиевого сплава, состоящего из:
2,0-3,9 мас.% Mg;
0,1-1,8 мас.% Li;
до 1,5 мас.% Cu;
до 2,0 мас.% Zn;
до 1,0 мас.% Ag;
до 1,5 мас.% Mn;
до 0,5 мас.% Si;
до 0,35 мас.% Fe;
необязательно, по меньшей мере одного вспомогательного элемента, выбранного из группы, состоящей из Zr, Sc, Cr, Mn, Hf, V, Ti и редкоземельных элементов, в следующих количествах:
до 0,20 мас.% Zr;
до 0,30 мас.% Sc;
до 0,50 мас.% Cr;
до 1,0 мас.% Mn;
до 0,25 мас.% каждого любого из Hf, V и редкоземельных элементов;
до 0,10 мас.% Ti; и
до 0,10 мас.% любого другого элемента, при сумме этих других элементов, не превышающей 0,35 мас.%; а
остальное – алюминий;
(b) после разливки горячую прокатку алюминиевого сплава до окончательной толщины;
(c) после стадии горячей прокатки (b) охлаждение алюминиевого сплава до температуры не более чем 400°F;
(d) после стадии охлаждения (с) растяжение алюминиевого сплава на 1-10%;
(e) поддержание алюминиевого сплава при температуре не более чем 400°F между стадией охлаждения (с) и стадией растяжения (d).
10. Алюминиевый сплав, состоящий из:
2,0-3,9 мас.% Mg;
0,1-1,8 мас.% Li;
0,4-2,0 мас.% Zn;
до 1,5 мас.% Cu;
до 1,0 мас.% Ag;
до 1,5 мас.% Mn;
до 0,5 мас.% Si;
до 0,35 мас.% Fe;
необязательно, по меньшей мере одного вспомогательного элемента, выбранного из группы, состоящей из Zr, Sc, Cr, Mn, Hf, V, Ti и редкоземельных элементов, в следующих количествах:
до 0,20 мас.% Zr;
до 0,30 мас.% Sc;
до 0,50 мас.% Cr;
до 1,0 мас.% Mn;
до 0,25 мас.% каждого любого из Hf, V и редкоземельных элементов;
до 0,10 мас.% Ti; и
до 0,10 мас.% любого другого элемента, при сумме этих других элементов, не превышающей 0,35 мас.%;
остальное – алюминий.
11. Алюминиевый сплав по п. 10, причем алюминиевый сплав содержит от 2,25 до 3,9 мас.% Mg.
12. Алюминиевый сплав по п. 10, причем алюминиевый сплав содержит от 2,5 до 3,9 мас.% Mg.
13. Алюминиевый сплав по п. 10, причем алюминиевый сплав содержит от 2,5 до 3,5 мас.% Mg.
14. Алюминиевый сплав по п. 11, причем алюминиевый сплав содержит от 0,4 до 1,5 мас.% Li.
15. Алюминиевый сплав по п. 12, причем алюминиевый сплав содержит от 0,8 до 1,45 мас.% Li.
16. Алюминиевый сплав по п. 13, причем алюминиевый сплав содержит от 1,2 до 1,4 мас.% Li.
17. Алюминиевый сплав по п. 14, причем алюминиевый сплав содержит от 0,4 до 1,5 мас.% Zn.
18. Алюминиевый сплав, состоящий из:
2,5-3,9 мас.% Mg;
1,05-1,8 мас.% Li;
до 1,5 мас.% Cu;
до 2,0 мас.% Zn;
до 1,0 мас.% Ag;
до 1,5 мас.% Mn;
до 0,5 мас.% Si;
до 0,35 мас.% Fe;
необязательно, по меньшей мере одного вспомогательного элемента, выбранного из группы, состоящей из Zr, Sc, Cr, Mn, Hf, V, Ti и редкоземельных элементов, в следующих количествах:
до 0,20 мас.% Zr;
до 0,30 мас.% Sc;
до 0,50 мас.% Cr;
до 1,0 мас.% Mn;
до 0,25 мас.% каждого любого из Hf, V и редкоземельных элементов;
до 0,10 мас.% Ti; и
до 0,10 мас.% любого другого элемента, при сумме этих других элементов, не превышающей 0,35 мас.%;
остальное – алюминий.
19. Алюминиевый сплав по п. 18, причем алюминиевый сплав содержит от 0,5 мас.% Zn до 1,0 мас.% Zn.
20. Алюминиевый сплав по п. 19, причем алюминиевый сплав содержит не более чем 1,0 мас.% Cu.
21. Алюминиевый сплав по п. 19, причем алюминиевый сплав содержит не более чем 0,9 мас.% Cu.
22. Алюминиевый сплав по п. 19, причем алюминиевый сплав содержит не более чем 0,5 мас.% Cu.
23. Алюминиевый сплав по п. 22, причем алюминиевый сплав содержит по меньшей мере 0,10 мас.% Cu.